СПОСОБ ИЗГОТОВЛЕНИЯ БУМАГИ, ОБЛАДАЮЩЕЙ УЛУЧШЕННЫМИ УДЕРЖИВАНИЕМ НАПОЛНИТЕЛЯ И НЕПРОЗРАЧНОСТЬЮ, ПРИ СОХРАНЕНИИ ПРОЧНОСТИ НА РАЗРЫВ ВО ВЛАЖНОМ СОСТОЯНИИ

1. Способ изготовления бумаги, обладающей непрозрачностью и удерживанием наполнителя, указанный способ включает стадию добавления добавки А и добавки В к суспензии в мокрую часть бумагоделательной машины, где суспензия содержит бумажную массу и наполнитель;
где добавка А представляет собой средство, придающее прочность во влажном состоянии;
где добавка В представляет собой анионогенный полимер, обладающий зарядовой плотностью, определенной в буфере, обладающем значением рН, равным примерно 6, равной от примерно -3000 до примерно -7000 мкэкв/г в пересчете на сухое вещество; и
где добавка В обладает среднемассовой молекулярной массой, равной от примерно 150000 до примерно 1000000 Дальтон.
2. Способ по п. 1, в котором добавка А выбрана из числа следующих: меламинформальдегидная смола, мочевиноформальдегидная смола, глиоксалированные полиакриламиды, полиамидоаминоэпихлоргидриннная смола и их комбинации.
3. Способ по п. 1 или 2, в котором добавка А содержит полиамидоаминоэпихлоргидринную смолу.
4. Способ по любому из пп. 1-3, в котором наполнитель выбран из числа следующих: диоксид титана, каолин, карбонат кальция, пигменты, красители и их комбинации.
5. Способ по любому из пп. 1-3, в котором наполнитель представляет собой анатазную и/или рутильную форму диоксида титана.
6. Способ по любому из пп. 1-5, в котором зарядовая плотность добавки В, определенная при значении рН, равном примерно 6, равна от примерно -4000 до примерно -6000 мкэкв./г в пересчете на сухое вещество и в котором среднемассовая молекулярная масса добавки В равна от примерно 300000 до примерно 800000 Дальтон.
7. Способ по любому из пп. 1-6, в котором добавкой В является анионогенный полиакриламид, содержащий продукт реакции по меньшей мере одного из следующих: акриламид, метакриламид или этакриламид, и по меньшей мере одного анионогенного мономера, выбранного из числа следующих: акриловая кислота, метакриловая кислота, сложные эфиры акриловой кислоты, соли акриловой кислоты, итаконовая кислота, фумаровая кислота, кротоновая кислота, цитраконовая кислота, малеиновая кислота и их соли, 2-акриламидо-2-метилпропансульфоновая кислота, 2-ациламидо-2-метилпропансульфоновая кислота, стиролсульфоновая кислота, винилсульфоновая кислота, N-винилпирролидон, N,N-диаллилметакриламиды, гидроксиалкилметакрилаты; N-винилформамид и их комбинации.
8. Способ по любому из пп. 1-6, в котором добавка В содержит продукт реакции первого мономера и по меньшей мере одного анионогенного мономера, выбранного из числа следующих: акриловая кислота, метакриловая кислота, сложные эфиры акриловой кислоты, соли акриловой кислоты, итаконовая кислота, фумаровая кислота, кротоновая кислота, цитраконовая кислота, малеиновая кислота и их соли, 2-акриламидо-2-метилпропансульфоновая кислота, 2-ациламидо-2-метилпропансульфоновая кислота, стиролсульфоновая кислота, винилсульфоновая кислота, N-винилпирролидон, N,N-диаллилметакриламиды, гидроксиалкилметакрилаты; N-винилформамид и их комбинации.
9. Способ по любому из пп. 1-8, в котором суспензия содержит целлюлозное волокно и добавку А добавляют в количестве, составляющем от примерно 1 до примерно 60 фунт/т, относительно сухого целлюлозного волокна и добавку В добавляют в количестве, составляющем от примерно 0,5 до примерно 30 фунт/т, относительно сухого целлюлозного волокна.
10. Способ по любому из пп. 1-5, в котором зарядовая плотность добавки В, определенная при значении рН, равном примерно 6, равна от примерно -5000 до примерно -5500 мкэкв./г в пересчете на сухое вещество; в котором среднемассовая молекулярная масса добавки В равна от примерно 500000 до примерно 700000 Дальтон, в котором суспензия содержит целлюлозные волокна, в котором добавку А добавляют в количестве, составляющем от примерно 20 до примерно 40 фунт/т относительно сухого целлюлозного волокна, в котором добавку В добавляют в количестве, составляющем от примерно 1 до примерно 20 фунт/т относительно сухого целлюлозного волокна, и в котором бумага обладает содержанием золы, составляющим от примерно 25 до примерно 40 мас. %.